(57)【要約】【課題】電磁誘導加熱調理器の成型時に過度な剪断力の発生を抑制してカーボン粉粒を主体とする混合物のシートが断裂することがなく、セラミックスの成形品の前駆体も局部的な変形（しわの発生など）を防止できる電磁誘導加熱調理器の製造方法を提供することを目的とする。【解決手段】この発明に係る電磁誘導加熱調理器の製造方法は、カーボン粉粒と金型温度以下の軟化点を有する粉末または液状である結合材との混合物を金型面上に配設し、さらに混合物上に未硬化状態のセラミックスのシートを載置し、結合材が固化するまで加圧して成形品を賦型し、成形品を高温の無酸素条件下で炭化させることを特徴とする。【選択図】図１
2008173355.tif 000002
【特許請求の範囲】
【請求項１】
カーボン粉粒と金型温度以下の軟化点を有する粉末または液状である結合材との混合物を金型面上に配設し、
さらに前記混合物上に未硬化状態のセラミックスのシートを載置し、
前記結合材が固化するまで加圧して成形品を賦型し、
前記成形品を高温の無酸素条件下で炭化させることを特徴とする電磁誘導加熱調理器の製造方法。
【請求項２】
前記混合物のカーボン粉粒がグラファイト化したカーボンから成り、前記結合材が任意に設定された金型温度で硬化するフェノール樹脂であり、前記混合物が前記結合材を３０ｗｔ％以下の割合で含んで均一混合されていることを特徴とする請求項１記載の電磁誘導加熱調理器の製造方法。
【請求項３】
前記カーボン粉粒と前記結合材との前記混合物上に載置した前記未硬化状態のセラミックスのシートが、前記カーボン粉粒と前記結合材間に成形温度以下で溶融するフェノール系またはコプナ系の樹脂を散布して成ることを特徴とする請求項１記載の電磁誘導加熱調理器の製造方法。
【請求項４】
前記金型面上に配した前記カーボン粉粒と前記結合材との前記混合物が、前記金型面上に塗布した滑性に優れる液体を介して接するようにしたことを特徴とする請求項１記載の電磁誘導加熱調理器の製造方法。
【請求項５】
前記金型面上に塗布した滑性に優れた液体が、活性水素を有する化合物と反応するシラン化合物であることを特徴とする請求項４記載の電磁誘導加熱調理器の製造方法。
【請求項６】
カーボン粉粒と金型温度以下の軟化点を有する結合材との混合物を、金型面上に配設したシート上に配置し、
前記混合物と対向する前記金型と均一に当接するように未硬化状態のセラミックスのシートを配設し、
前記カーボン粉粒を含む前記混合物と未硬化状態のセラミックスのシートとの界面にガラス質のシートを配設し、
前記結合材が固化するまで加圧して成形品を賦型し、
前記成形品を高温の無酸素条件下で炭化させて成ることを特徴とする電磁誘導加熱調理器の製造方法。
【請求項７】
前記混合物の金型面と当接する面に配設する前記シートが、アルミナ短繊維から成る不織布であることを特徴とする請求項６記載の電磁誘導加熱調理器の製造方法。
【請求項８】
セラミックス層がガラス質を介して外面側の層を成すカーボン凝結体と結合して積層状態を成す容器状の成型品であることを特徴とする電磁誘導加熱調理器。
【請求項９】
前記内面側のセラミックス層が、セラミックスの粒子間の空隙をガラス質で満たさずに気孔を形成して成ることを特徴とする請求項８記載の電磁誘導加熱調理器。
【請求項１０】
前記外面側のカーボン凝結体の層が、その表面にセラミックスの繊維を備えて成ることを特徴とする請求項８記載の電磁誘導加熱調理器。
【請求項１１】
前記ガラス質のシートが、シリコン系カップリング剤を含浸したものを用いることを特徴とする請求項６記載の電磁誘導加熱調理器の製造方法。
【発明の詳細な説明】
【技術分野】
【０００１】
本発明は、炊飯器の釜などの電磁誘導加熱が可能な調理器に関し、更に詳しくはカーボン粉粒を発熱体とするセラミックス容器に関する。
【背景技術】
【０００２】
電磁誘導加熱調理器であるコンロや炊飯器は、高周波磁場発生装置である誘導加熱コイルが発生する渦電流によって磁性体金属である鉄やステンレスなどが発熱する電磁誘導加熱を利用するもので、食品の速やかで均一な加熱を向上するためにアルミニウムや銅などを積層したクラッド材を鍋状の成形品が用いられていた。
【０００３】
しかし、前記クラッド材は鍋や釜などの形状に絞り加工を行うことに高度な技術を要し、熱伝導率の低い材料であることから局所に誘電コイルを配置した場合に均一な加熱を行うことが困難であると不具合もあった。
【０００４】
このため、コークスなどの高炭素含有物粉粒を無酸素状態の１０００〜３０００℃の加熱によって凝結させたカーボンの焼結体を用いることによって得た黒鉛（カーボン）のブロック状成型物を切削して鍋や釜などの成形品に、調理面である内面にフッ素樹脂が下塗り塗料を介して塗装されて成る誘導加熱調理器を提案している。電磁誘導加熱の調理器に好適な導電性と誘電性と優れた熱伝導度を有しており、従来の鉄やステンレスなどの炊飯釜に比べて加熱が均一に行えるなどの特徴を有している（例えば、特許文献１参照）。
【０００５】
また、棒柱状に加圧して凝縮させた炭素圧縮体を高温焼成したカーボン焼結体の切削加工物にフッ素樹脂コートを施したものが、高温での調理器具として有効であることが提案されている（例えば、特許文献２参照）。
【０００６】
しかし、前記特許文献２は、フッ素樹脂コートを施した調理面に繰り返しの強い応力を付加することによってカーボン粉粒の凝結に損傷を及ぼして剥離や、長期の使用における摩耗損傷などの課題を生じる場合があった。
【０００７】
従って、調理面に多孔質なセラミックスを配することで、土鍋のように気泡を発生させて調理の容易性向上を達成させることを可能とする他、十分な厚さとしてカーボン凝結体との積層状態を得ることによって蓄熱と調理面からの衝撃などの応力付加をカーボン粉粒の凝結体に伝播させないようにすることが可能となる。
【０００８】
セラミックスの積層に関する具体的手段として、例えば、複数のセラミックスのグリーンシート間にガラス層を設けて積層して未焼成層を作製した後に一体焼成する接合体の製造方法が提案されている（例えば、特許文献３参照）。
【０００９】
また、ガラス粉末を含有する常温感圧接着性の有機バインダ層を保持して焼成温度に耐える無機繊維クロスからなるガラス系接着シートを配して焼成処理によりガラス層として固着させる接合方法が提案されている（例えば、特許文献４参照）。
【特許文献１】特開平９−０７５２１１号公報
【特許文献２】特開平９−０７０３５２号公報
【特許文献３】特開平９−２６０２１０号公報
【特許文献４】特開平８−１４３８４０号公報
【発明の開示】
【発明が解決しようとする課題】
【００１０】
しかし、電磁誘導加熱に優れるグラファイト化したカーボンは他の物質との接着性に劣るので、剥離を来した場合には、熱伝達が不十分となって調理に支障を来すことになる。また、上述の各方法は何れも平面状の積層品を成すものであるから、曲面を有した調理面を有する鍋状成型物では、圧縮による加工時に密接させることは困難である。つまり、用いる原料部材が非常に脆いため、不均一な密接状態であれば、膨張率の違いに基づいて発生する応力を局部で受けてクラックの誘発や断裂を生じてカーボンの粉粒を含まない部分が生じて、渦電流の生成が途切れて加熱効率の大幅な低下を招くという不具合を生じることになる。
【００１１】
また、カーボン凝結体とセラミックスの前駆体の段階で単に加圧して密接した場合は、カーボン凝結体の表面にあるカーボン粉粒同士の弱い結合のみで固着し、さらに、カーボン自体が接着性に劣る物質であることから、成型品を調理に供するために行う表面塗装に用いるシリコーン系やフッ素系の樹脂との接着性を確保することが困難である他、誘電発熱したカーボンからの伝熱効率が低下して調理面の温度上昇が抑制される原因となっていた。
【００１２】
この発明は、上記のような課題を解決するためになされたもので、電磁誘導加熱調理器の成型時に過度な剪断力の発生を抑制してカーボン粉粒を主体とする混合物のシートが断裂することがなく、セラミックスの成形品の前駆体も局部的な変形（しわの発生など）を防止できる電磁誘導加熱調理器の製造方法及び電磁誘導加熱調理器の提供を目的とする。
【課題を解決するための手段】
【００１３】
この発明に係る電磁誘導加熱調理器の製造方法は、カーボン粉粒と金型温度以下の軟化点を有する粉末または液状である結合材との混合物を金型面上に配設し、さらに混合物上に未硬化状態のセラミックスのシートを載置し、結合材が固化するまで加圧して成形品を賦型し、成形品を高温の無酸素条件下で炭化させることを特徴とする。
【発明の効果】
【００１４】
この発明に係る電磁誘導加熱調理器の製造方法は、カーボンの粉粒と結合材からなる板状混合物と金型の当接面における滑性が優れるので、金型を閉塞する際の各素材が変形時に滑って金型と密接するので、過度な剪断力の発生を抑制してカーボン粉粒を主体とする混合物のシートが断裂することがなく、セラミックスの成形品の前駆体も局部的な変形（しわの発生など）を防止できた。また、積層成型品は、セラミックスとカーボン粉粒を主体とした混合物を同時に焼成処理することを可能とし、セラミックスが有する気孔内に混合物が含む結合材が含浸して固着、および適宜に接合面に配したガラス繊維が熱溶融して両積層物を強固に接合することができた。
【発明を実施するための最良の形態】
【００１５】
実施の形態１．
図１、図２は実施の形態１を示す図で、図１は鍋状成型品の製造方法を示す工程図、図２は焼成前の前駆体壁面における断面図である。
【００１６】
外面にカーボン粉粒の凝結体、内面にガラス質を結合材として用いたセラミックスを積層して、誘電加熱が可能な鍋状成型品の製造方法を図１の工程図及び図２の焼成前の前駆体壁面における断面図を用いて、以下に詳述する。
【００１７】
カーボン粉粒とエタノールで希釈したレゾール型フェノール樹脂（結合材）との混合物を、離型性に優れたシート上に厚さが５ｍｍ程度の薄板（シート状前駆体１）に成形後、鍋状調理器の圧縮成形金型の外面を形成する下型に密接するように載置し、離型性に優れたシートを外した。このとき、金型の表面には滑性に優れる液体であって、混合物に含浸して表面部分の強度および耐摩耗性の向上に寄与する、水やアルコールなどの活性水素を有する化合物と反応するアルコキシシランの一種であるメトキシシラン２を塗布した（滑材塗布）。但し、本実施の形態で用いた前記物質（メトキシシラン２）に代えて、例えば、アルコキシシランとしてエトキシシランのほか、シラザンなどを用いても良い。これらを、シラン化合物と呼ぶ。
【００１８】
なお、このときに用いたカーボン粉粒は、石炭コークスを無酸素状態の３０００℃で加熱してグラファイト化した平均粒径が２５０μｍのものである。結合材であるレゾール型フェノール樹脂の混入量は、カーボン粉粒同士が接触して形成する空隙を完全に埋めることなしに気孔を形成する３０ｗｔ％の含有率とした。これは、板状に加工する段階で、結合材である液状のレゾール型フェノール樹脂が金型との当接面との反対面に多く滞留する状態を生み出して金型を過度に濡らすことが無いので、金型面との摩擦が抑制され、板状の加工物が無理なく金型面を移動して任意の位置に固定することができる。
【００１９】
また、この時、レゾール型フェノール樹脂に含まれる溶剤は、金型面に接して加温された状態で蒸発して飛散するので、成形過程で気化による膨れを来すなどの支障を生じることが少なく、むしろ、セラミックス層を成す原料を配設して金型が閉塞するまでの間、気化熱を奪って過度な温度上昇を抑制するので都合がよい。
【００２０】
次に、カーボン粒子を主体とする混合物の薄板上に、１０μｍ以下の粒径を有する酸化ケイ素や酸化硼素を含むガラス質セラミックスをエタノール中に分散させたスラリー液を均一に散布してガラス質セラミックスの薄層３を形成した後、カーボン凝結体と当接して内面層を形成する未硬化状態のセラミックスのシート４を載置した。
【００２１】
なお、ここで用いる未硬化状態のセラミックスは、その原料成分が含むガラス質の表面張力が高い上に、極性基を殆ど有さない上にカーボン凝結体との濡れ性に劣るために接着力が極めて乏しい。そのため、両層の十分な接合が確保できないという課題がある。このため、カーボン凝結体が備える気孔からガラス質の粒子を含むスラリー液を含浸させるものであり、後段の焼成処理の段階で溶融してセラミックスとの十分な接合を得るために、同質の素材を選択することが好ましい。未硬化状態のセラミックスのシート４は、例えば、カーボン粉粒と結合材間に成形温度以下で溶融するフェノール系またはコプナ系の樹脂を散布して成るものである。
【００２２】
次に、各素材が積層された下型と、内面表面を形成する上型を閉塞して圧縮成形による加熱加圧により積層して一体化した。この加圧に供する金型はフェノール樹脂が硬化を来して積層成型品の前駆体を形成するように、１２０〜１５０℃に加温されている。また、この加圧時には、下型内に配置したカーボン粉粒が主体の混合物が含むレゾール型フェノール樹脂の混合物の一部が、縮減に伴う流動過程で細密化され、上下に配された素材が一体化を成して、図２に示す断面構造を備えた鍋状成型品の前駆体１０を成形した。
【００２３】
また、内面層を形成する未硬化状態のセラミックスの原料には、ジルコニアやアルミナ等の酸化物系、窒化硼素や窒化ケイ素等の非酸化物系の融点の高いセラミックスを使用する。
【００２４】
また、ガラス質粒子として酸化ケイ素や酸化硼素を含んで成り、次工程での焼成処理において溶融して低粘度を呈して気孔内部を充填する挙動を呈する。
【００２５】
本実施の形態においては、固体成分としてＢａＯ−Ａｌ２Ｏ３−ＳｉＯ２−Ｂｉ２Ｏ３を用いる。液状成分には、セラミックス原料粉末を分散させる溶媒として水の他にエタノールなどの有機溶媒を金型温度に応じて使用し、また塗布後の乾燥時に形状を保持するバインダとして焼成時に過度に灰分が残留しないポリビニルアルコールなどを好適に用いる。その他に、可塑性や分散性を向上させる界面活性剤や油脂類などを添加しても良い。尚、液状成分は固体成分の３０％以下に調整することが好ましい。
【００２６】
未硬化状態のセラミックスは、焼成処理時に溶融しないセラミックス粉末とガラス質粒子の混入比率が、前者の１０に対して、後者は３〜５、好ましくは３．５〜４．５とした。これは、カーボン凝結体の表面に塗布したガラス質のセラミックスがペースト状態の段階、さらに高温の溶融状態でカーボン凝結体の表面から含浸して一体化することが好ましいので、焼成時に溶融しないセラミックス粉末間の空隙を完全に埋めるには至らず、単に粒子間を結合する機能を得るためであり、微細な空隙を備えた態様を成すようにしたものである。上述態様を達成するため、塗膜を構成するセラミックスには焼成温度以下の１０００℃以下、好ましくは十分に低い７００℃程度で溶融するガラス質成分を含むことが必須である。
【００２７】
このため、セラミックス原料成分における固体成分が当接して形成する空隙を充填し得ない量であり、成型時の変形に伴うしわや断裂を来すことなく成形を可能とするように、粘土状の柔軟な態様を成すように液体の成分量を調整した。つまり、セラミックスには、調理器として供する耐熱性と耐摩耗性などの機械的強度を有して成る不溶性成分と、結合材として後述の焼成処理温度で溶融するガラス質成分から成り、成形時に溶融するフェノール樹脂粉末が前述したカーボン凝結体の気孔とともに未硬化状態のセラミックスが備える気孔に含浸して、両層を機械的に固着させる態様を備えるようにしたものである。
【００２８】
上述した未硬化状態のセラミックスのシート４は、原料の各成分を分散させたスラリー液は離型シートを載置した平板上に散布後、これをドクターブレード式製膜装置で１００〜１０００μｍ、好ましくは２００〜５００μｍの均一厚さに製膜した後、これを風乾することによって柔軟性のあるグリーンシートを成形する。グリーンシートは、鍋状調理器の内面形状を反映した形状のブランクに打ち抜いたものを用いた。
【００２９】
次に、カーボン粉粒が主体の混合物とセラミックスとの積層物は、不活性ガスである窒素を充填した電気炉内を用いて１０００℃以上に加温、好ましくは１３００℃まで１〜２０℃／ｈｒで昇温して焼成処理した後、１〜５０℃／ｈｒの速度で冷却することによってカーボン凝結体とセラミックスが一体化した積層成型品を得た。但し、昇温の過程でフェノール樹脂が分解する２５０〜４５０℃の範囲では、例えば、１〜３℃／ｈｒの緩い速度で昇温して分解ガスの放散によってセラミックスの層を剥離させないように配慮すること、冷却時に成型品に歪みが残留しないように５００℃までは３〜１０℃／ｈｒの緩い速度で冷却するが肝要である。同様に、カーボン粉粒が主体の混合物の厚さが５ｍｍを超えるような場合には、カーボン粉粒の粒子径を大きく、結合材の添加量を少なく、などの組成を調整することによって粒子間の空隙を十分に確保し、分解ガスの放散が容易に行えるようにすることも有効である。
【００３０】
さらに、高温焼成によるセラミックスの焼結収縮量よりカーボン凝結体を得る際の収縮量の方が大きいので、外面にあるカーボン凝結体がセラミックスを締め付ける機械的な締結状態を確保でき、積層した両層が剥離を来すこともない。
また、鍋状成形品の外面には、表面の平滑化や摩耗損傷を抑制するために耐熱性のある、例えば、シリコーン樹脂塗料による塗料を施すが、圧縮成形に供する金型表面に塗布したシラン化合物が前記成形品表面に含浸して前記塗装による塗料の密着性を向上させるので、都合がよい。
【００３１】
実施の形態２．
図３、図４は実施の形態２を示す図で、図３は鍋状成型品の製造方法を示す工程図、図４は焼成前の前駆体壁面における断面図である。
【００３２】
外面にカーボン粉粒の凝結体、内面にガラス質を結合材として用いたセラミックスを積層して、誘電加熱が可能な鍋状成型品の製造方法に係り、両素材の積層界面にガラスの不織布を配して行う鍋状成型品の製造方法について図３の工程図及び図４の焼成前の前駆体壁面における断面図を用いて以下に詳述する。
【００３３】
まず、外面層を形成するカーボン凝結体の原料を調整する。まず、平均粒径が２５０μｍのグラファイト化したカーボン粉粒と、結合材であるレゾール型フェノール樹脂とを混合する。レゾール型フェノール樹脂の混入量は、カーボン粉粒同士が接触して形成する空隙を完全に埋めるには至らない３０ｗｔ％以下の含有率とした。
【００３４】
次に、板状に加工したシート状前駆体を成形後、金型面と当接するアルミナ短繊維から成る不織布（シートの一例）を載置し、これを金型に配設した。この段階で、結合材である液状のレゾール型フェノール樹脂が下方に移動するので、金型面と当接するアルミナ短繊維から成る不織布を濡らさない。これは、金型面と当接するアルミナ短繊維から成る不織布５を濡らさないので、金型を閉塞して成形する際に、金型面との間で過度な摩擦が生じず、板状の加工物が無理なく金型面を容易に移動して亀裂やしわ等が発生し難いという効果を生む。
【００３５】
一方、金型との当接面との反対面に多く滞留する状態を生み出すことによって、レゾール型フェノール樹脂が含む溶剤が、加温した金型面上で蒸発し易く、成形過程での溶剤の気化による膨れを抑止するうえ、当該原料を配設してから金型が閉塞するまで、溶剤の飛散に伴って気化熱を奪い、過度な温度上昇を抑制するので都合がよい。
【００３６】
次に、カーボン凝結体と鍋状成形品の内面を形成するセラミックスとの間隙に、例えばガラス繊維の不織布６を配設した後、未硬化状態のセラミックスのシート４を載置する。これは、ガラス繊維を成すガラス質は表面張力が高く、極性基をほとんど有さないカーボン凝結体との濡れ性に劣ることから、開放状態では溶融の初期段階で球状に凝集して気孔内に侵入し得ない。しかし、上述した両層に挟まれて分散させた状態が維持されるので、上記挙動を阻害して均一厚さの膜形成を維持し、その後の低粘度化と表面張力低下を示す温度域に至るまで塗膜状態を保持する機能も併せ持つ。
【００３７】
一方、内面層を形成するセラミックスの原料であるセラミックスは実施の形態１に準じて調整したものを用いた。ただし、融点の高いセラミックス粉末とガラス質粒子の混入比率が、前者の１０に対して、後者が７程度のものを下層に配設してカーボン凝結体表面にある不織布のガラス繊維と接着し易い態様を具備する。上層には、融点の高いセラミックス粉末とガラス質粒子の混入比率が、前者の１０に対して、後者が３程度の少ない比率で混合したものを積層状態に配したグリーンシートを作成した。
【００３８】
つまり、本実施の形態に係るセラミックスの粉末が調理器としての使用温度以上の耐熱性と耐摩耗性などの機械的強度を有する上、完成した鍋状成型品を調理に供したときに沸騰効果を促す微細な空隙を備えた態様を確保するようにした。
【００３９】
つまり、前記セラミックス粉末の結合材と一体化するガラス質が、溶融時にカーボン凝結体の気孔に含浸するので、外面層を成すカーボン凝結体と内面層を成すセラミックスとを機械的に固着する態様を備え、都合がよい。
【００４０】
上述した各素原料の配設構造を確保した下型に対向する内面表面を形成する上型を閉塞し、加熱・加圧成形を行うことにより、両素材が一体化するとともに、フェノール樹脂が硬化を来して積層成型品の前駆体１０を形成した。この成形に伴う各素材の縮減に伴って、上述したレゾール型フェノール樹脂が金型との当接面との反対面に多く滞留した状態を生み出しているので、当接するガラス繊維不織布に移行して含浸して複合化し、図４に示すような一体化した状態を形成する。
【００４１】
この前駆体１０は、無酸素状態において１３００℃まで１〜２０℃／ｈｒで昇温後に６０分間保持、さらに、１〜５０℃／ｈｒで冷却して、カーボン凝結体とセラミックスの積層成型品を得た。このうち、昇温過程でフェノール樹脂が分解する２５０〜４５０℃の範囲は１〜３℃／ｈｒの緩い速度で昇温しセラミックスの剥離を抑止し、５００℃までは緩い速度で冷却して成型品に歪みの残留しないようにするが肝要である。
【００４２】
上述工程でガラス不織布を形成するガラス繊維は、カーボン凝結体内で溶融して不定型な形状を備えるので、容易に引き抜くことができない態様を成して強固に保持する一方、セラミックスと密接した部分はセラミックスに含まれるガラス質と接着して強固な結合を来すことができるので、両層が強固に接合した成型品を得ることができる。
【００４３】
従って、ガラス不織布が焼成温度以下で溶融することが必須である。
【００４４】
以上の鍋状成形品の表面には調理に必要な塗装を施す。つまり、外面には表面の平滑化や摩耗損傷を抑制するために耐熱性のある、例えばシリコーン樹脂塗料による塗装を施す。また、内面には剥離性に優れたフッ素樹脂を塗装して、具材が固着するのを抑止する機能を付与することが調理器として有効である。加えて、鍋状成形品にあるカーボン凝結体の表面にはアルミナ繊維が複合化されて保持されており、成形品表面の耐摩耗性の向上に寄与するので、好ましい。
【００４５】
他方、高温焼成によるセラミックスの焼結収縮量よりもカーボン凝結体を得る際の収縮量の方が大きいので、外面にあるカーボン凝結体がセラミックスを締め付ける機械的な締結状態も確保でき、両層の剥離防止にも寄与する。
【００４６】
また、以上の実施の形態で示した通り、本発明によって得られた鍋状成型品である電磁誘導加熱調理器は、表面に形成したセラミックスが気泡を内在しており、その結果、調理器具として具材を沸騰調理する際には多くの気泡を発現して撹拌効果を生み出すことができるので、好適である。
【００４７】
以上の成型品をＩＨ加熱式ジャー炊飯器の内釜として用いたところ、内面のセラミックスの層からは、沸騰時には激しく気泡が発生し、撹拌効果に優れた加熱状態であることを確認した。また、炊飯状態においても、従来の磁性金属を用いた内釜と何らの差異もなく炊飯を行うことができた。
【００４８】
本発明では、カーボン凝結体とセラミックスとの層間にガラスの不織布を配設したが、これに代えてガラスの粉末を用いても同様の効果が得られる。また、このとき、シート状前駆体表面にシリコン系カップリング剤、例えばメトキシシランを塗布するか、ガラスの不織布に液状で含浸させたもの、粒子を分散させたものを塗布するなどして、カーボン凝結体にシリコン系カップリング剤が含浸すると共にガラスの濡れ性を向上させることにより、焼成処理時に溶融したガラスの含浸が容易になるので、好適に用いても良い。
【図面の簡単な説明】
【００４９】
【図１】実施の形態１を示す図で、鍋状成型品の製造方法を示す工程図。
【図２】実施の形態１を示す図で、焼成前の前駆体壁面における断面図。
【図３】実施の形態２を示す図で、鍋状成型品の製造方法を示す工程図。
【図４】実施の形態２を示す図で、焼成前の前駆体壁面における断面図。
【符号の説明】
【００５０】
１  シート状前駆体、２  メトキシシラン、３  ガラス質セラミックスの薄層、４  未硬化状態のセラミックスのシート、５  アルミナ短繊維から成る不織布、６  ガラス繊維の不織布、１０  前駆体。
【図１】
2008173355.tif 000003
【図２】
2008173355.tif 000004
【図３】
2008173355.tif 000005
【図４】
2008173355.tif 000006